(57)【要約】  本発明の対象は、化学的に改質されていない米ぬかワックス０．５〜３０重量％、マクロおよびマイクロクリスタリンパラフィンおよびフィッシャー−トロプシュ法パラフィンの群から選択されるパラフィンワックスを０．５〜３０重量％、場合によりポリエチレンワックスを多くとも１０重量％まで、場合により天然のまたは化学的に改質された生物系または化石系植物ワックスを多くとも１０重量％まで、ならびに補充の有機溶剤を１００重量％まで含有する、ペースト状調製物である。【特許請求の範囲】
【請求項１】
化学的に改質されていない米ぬかワックスを０．５〜３０重量％、
マクロクリスタリンパラフィンおよびマイクロクリスタリンパラフィンならびにフィッシャー−トロプシュパラフィンの群から選択されるパラフィンワックスを０．５〜３０重量％、
任意選択的に、ポリエチレンワックスを多くとも１０重量％まで、
任意選択的に、天然のまたは化学的に改質された生物系または化石系植物ワックスを多くとも１０重量％まで、ならびに
補充の有機溶剤を１００重量％まで
含有する、ペースト状調製物。
【請求項２】
化学的に改質されていない米ぬかワックスが、過酸化水素および／または漂白土および／または活性炭で処理されたことを特徴とする、請求項１に記載のペースト状調製物。
【請求項３】
成分を高められた温度で混合し、混合物を冷却することによる、請求項１または２に記載のペースト状調製物を製造するための方法。
【請求項４】
床の手入れのための、請求項１または２に記載のペースト状調製物の使用。
【請求項５】
車体の手入れのための、請求項１または２に記載のペースト状調製物の使用。
【請求項６】
皮の手入れのための、請求項１または２に記載のペースト状調製物の使用。
【請求項７】
靴の手入れのための、請求項１または２に記載のペースト状調製物の使用。
【発明の詳細な説明】
【技術分野】
【０００１】
本発明は、改善された光沢能（Ｇｌａｎｚｇａｂｅ）および改善された保持値（Ｒｅｔｅｎｔｉｏｎｓｗｅｒｔ）を有する、ペースト状の溶剤含有ワックス調製物に関する。さらに本発明は、このような調製物の製法、ならびに靴、床材、車体および皮を手入れするためのその使用に関する。
【背景技術】
【０００２】
ワックスは、例えば床、車および靴の手入れに使用するための溶剤含有ペーストを製造するための処方成分として、広く使用されている（Ｕｌｌｍａｎｎ’ｓ  Ｅｎｃｙｃｌｏｐｅｄｉａ  ｏｆ  Ｉｎｄｕｓｔｒｉａｌ  Ｃｈｅｍｉｓｔｒｙ、第５版、Ａ２８巻、１０８、１５３、１５６ページ、Ｗｅｉｎｈｅｉｍ  １９９６年（非特許文献１）参照）。ワックスペーストは、熱いワックス溶液を有機溶剤中で冷却させることにより生じる。ペーストの形態は、ワックスの容易な適用を可能にする：処理すべき表面へペーストを機械的に分配した後に、溶剤は蒸発し、つや出し可能な、保護性のある、手入れする、またはその他の効果がある、ワックスフィルムが残る。
【０００３】
適するペーストを処方するためのワックス成分として、自然の、部分合成のまたは完全合成由来の非極性および／または極性ワックスを使用する。
【０００４】
長い間、化学変性モンタンワックスは、ペーストワックスとして著しく重要である。出発生成物は、ここでは、ワックス含有褐炭からの溶剤抽出により得られ、とりわけ、長鎖脂肪族カルボン酸と長鎖脂肪族アルコールとのエステルから構成されている、いわゆる粗モンタンワックスである。元のままの（いわゆる天然の）粗モンタンワックスは、その黒ずんだ色および樹脂様随伴物のその含有量ゆえに、ペースト中での直接使用に適さない。粗ワックスの化学的精製を、クロム硫酸での処理により行う。その際に、先ず不所望な成分が酸化分解され、平行して同時に、エステルの加水分解で始まる大幅な、段階的に進行する、ワックスの化学的性質の変化が生じ、その際、カルボン酸および高級アルコールへの分解が起きる。これら高級アルコールを引き続きカルボン酸へ酸化して、より短鎖のカルボン酸分子への長鎖エステル分子の分解が全て起きるようにする。これらのより短鎖のカルボン酸分子を、再び次の合成段階で、良好な品質のペーストが処方されるワックスエステルまたはワックス鹸化物へと変換する。それゆえに、ここでは、部分合成ワックスも話題にしている。
【０００５】
日本の特許出願ＪＰ３６００５５２６（特許文献１）に、米ぬかワックス（以降：ライスワックス）に基づいて、化学的に改質され、部分合成ともみなされるワックスを含有する、溶剤含有つや出し物質の製造が記載されている。それによれば、改質は、ワックスの応用技術的な使用適性のための前提条件であり、硫酸の存在下での三酸化クロムまたはクロム酸塩を用いる粗ライスワックスの酸化、ならびに場合により続いて、その際形成された酸基のエステル化および／または鹸化により行われる。原則的に、この方法は、粗モンタンワックスの上記化学的精製と同じである。未改質ライスワックスは、ＪＰ３６００５５２６（特許文献１）の学説によると、ペースト処方における作用物質として適当ではない。改質プロセスには経費がかかり、かつ毒性の、環境を破壊する、問題を含んで製造されるかまたは処分すべき物質を、回避する必要がある。
【０００６】
自然起源の非化学変性（天然）ワックスのカテゴリーには、ペーストに関する限り、一方では、化石系原油の精製の際に不揮発性留分として生じる特定の非極性パラフィンワックス、いわゆるマクロまたはマイクロクリスタリンパラフィンが、他方では、酸素化合物を含有することに基づき極性を有するいくつかの自然の生物系植物ワックスが挙げられる。ここでとりわけ、特に南アメリカ起源のカルナウバヤシの葉に乾燥に対する保護層として形成されるカルナウバワックスが挙げられる。ワックスは、手でたたき落とすかまたは葉を煮ることにより収穫され、いくつかの精製段階後に、本質的に化学的変化なしに、種々の使用のために流通される。
【０００７】
同様に、ペーストワックス処方に使用の拡大が認められる天然植物ワックス（ｒｅｚｅｎｔｅ  Ｐｆｌａｎｚｅｎｗａｃｈｓｅ）の部類には、アメリカ乾燥地域に生息する特定のユーホルビア（Ｅｕｐｈｏｒｂｉａ）種およびペディラントゥス種の茎および葉に分泌され、そこから加熱および溶解することにより得られる、カンデリラワックスが属する。
【０００８】
ペースト成分として、とりわけカルナウバワックスは、歴史的に相当の経済的な意味を持つが、カンデリラワックスと同様に、品質的に全ての要求に適合するものではない。
【０００９】
述べられた合成ワックスの場合、一般には、非極性ポリオレフィン−、とりわけポリエチレンワックスまたはフィッシャー−トロプシュ法パラフィンがこれに該当する。フィッシャー−トロプシュワックスは、合成ガスから、触媒作用により製造される。このフィッシャー−トロプシュ法ワックスは、構造的にポリエチレンワックスに似ているが、より低い平均分子量、より狭い分子量分布およびより低い溶融粘度の点でポリエチレンワックスとは異なっている。
【００１０】
いわゆる溶剤保持力が、利用しやすいペーストの品質を決定する重要な特性とみなされる。この溶剤保持力は、処方混合物中に含有される溶剤が蒸発する速さに関する尺度である。蒸発損失が少ないほど、すなわち保持値が良いほど、ペーストは安定になり、かつ貯蔵時にペーストが乾く傾向が減少する。とりわけ暑い国または地域では、安定性への高い要求が当然なされる。中央アメリカおよび南アメリカのようなちょうどそこでは、靴の手入れ用のペースト組成物は、伝統的に依然として重要な役割を果たす。保持値の定量的決定のために、規定の条件下で貯蔵した後、規定した寸法の試料の重量損失を量る。
【００１１】
ペースト調製物に関して応用技術的に意味があるのは、これを手入れ剤の領域で使用する限り、基材に塗布し引き続き磨いた後に得ることができる表面光沢（「光沢能」）である。その量的把握のために、標準化された調製（Ｐｒａｅｐａｒａｔｉｏｎ）法および測定法を使う。
【００１２】
利用要求の多様性を互いに最適に調整するために、経験上の根拠に基づき、基本的に複数の異なるワックス種からペーストを処方する。この際、一般的には、自然起源の極性および非極性ワックスも、合成または部分合成ワックスも、同時に使用する。
【００１３】
ライスワックスは、Ｕｌｌｍａｎｎ’ｓ  Ｅｎｃｙｃｌｏｐｅｄｉａ  ｏｆ  Ｉｎｄｕｓｔｒｉａｌ  Ｃｈｅｍｉｓｔｒｙ、第５版、１９９６年、Ａ２８巻、１１７〜１１８ページ（非特許文献２）によれば、今までは局所的意義のみまたはアカデミックな関心のみが認められた現存ワックスの群に属する。化粧品中での（ＥＰ  Ｂ１  １３４３４５４（特許文献２）；Ｂｒａｅｕｔｉｇａｍ、Ｌｅｘｉｋｏｎ  ｄｅｒ  ｋｏｓｍｅｔｉｓｃｈｅｎ  Ｒｏｈｓｔｏｆｆｅ、Ｎｏｒｄｅｒｓｔｅｄｔ  ２０１０年、７７ページ（非特許文献３）も参照）、プラスチック中での加工助剤としての（ＪＰ１０００７８６２（特許文献３）；ＪＰ６００１１５５３（特許文献４）；ＪＰ４９０９０７３９（特許文献５）；ＪＰ６００１１５５３（特許文献４））、ならびに印刷インクおよび電子写真用トナー中での（ＪＰ２０１００２０３０４（特許文献６））天然ライスワックスの使用が記載された。
【００１４】
従来の技術水準を代表とする上記の認識に対して、とりわけＪＰ３６００５５２６（特許文献１）から見て取れる学説に対して、今や意外にも、上述の化学的変化なしでもライスワックスがペーストの製造に優れて適していること、およびそれどころか、本質的品質基準においてこの使用のために通常用いられたワックス種を上回っていることが分かった。ライスワックスの共処方により、上回る保持力および高い光沢能を有するペーストを特別に得ることができる。これにより、著しい量で必然的産出物として入手可能な、再生可能な原料の新たな適用可能性が開かれる。
【先行技術文献】
【特許文献】
【００１５】
【特許文献１】ＪＰ３６００５５２６
【特許文献２】ＥＰ  Ｂ１  １３４３４５４
【特許文献３】ＪＰ１０００７８６２
【特許文献４】ＪＰ６００１１５５３
【特許文献５】ＪＰ４９０９０７３９
【特許文献６】ＪＰ２０１００２０３０４
【非特許文献】
【００１６】
【非特許文献１】Ｕｌｌｍａｎｎ’ｓ  Ｅｎｃｙｃｌｏｐｅｄｉａ  ｏｆ  Ｉｎｄｕｓｔｒｉａｌ  Ｃｈｅｍｉｓｔｒｙ、第５版、Ａ２８巻、１０８、１５３、１５６ページ、Ｗｅｉｎｈｅｉｍ  １９９６年
【非特許文献２】Ｕｌｌｍａｎｎ’ｓ  Ｅｎｃｙｃｌｏｐｅｄｉａ  ｏｆ  Ｉｎｄｕｓｔｒｉａｌ  Ｃｈｅｍｉｓｔｒｙ、第５版、１９９６年、Ａ２８巻、１１７〜１１８ページ
【非特許文献３】Ｂｒａｅｕｔｉｇａｍ、Ｌｅｘｉｋｏｎ  ｄｅｒ  ｋｏｓｍｅｔｉｓｃｈｅｎ  Ｒｏｈｓｔｏｆｆｅ、Ｎｏｒｄｅｒｓｔｅｄｔ  ２０１０年、７７ページ
【非特許文献４】Ｕｌｌｍａｎｎ’ｓ  Ｅｎｃｙｃｌｏｐｅｄｉａ  ｏｆ  Ｉｎｄｕｓｔｒｉａｌ  Ｃｈｅｍｉｓｔｒｙ、第５版、Ａ  ２８巻、Ｗｅｉｎｈｅｉｍ  １９９６年、第４．２および４．３章
【非特許文献５】Ｕｌｌｍａｎｎ’ｓ  Ｅｎｃｙｃｌｏｐｅｄｉａ  ｏｆ  Ｉｎｄｕｓｔｒｉａｌ  Ｃｈｅｍｉｓｔｒｙ、第５版、Ａ２８巻、Ｗｅｉｎｈｅｉｍ  １９９６年、第５章
【非特許文献６】Ｕｌｌｍａｎｎ’ｓ  Ｅｎｃｙｃｌｏｐｅｄｉａ  ｏｆ  Ｉｎｄｕｓｔｒｉａｌ  Ｃｈｅｍｉｓｔｒｙ、第５版、Ａ２８巻、Ｗｅｉｎｈｅｉｍ  １９９６年、第６．１．１．章（高圧−ポリエチレンワックス）、第６．１．３．章（Ｚｉｅｇｌｅｒ−Ｎａｔｔａ−重合によるポリオレフィンワックス）および第６．１．４．章（熱分解によるポリオレフィンワックス）
【発明の概要】
【発明が解決しようとする課題】
【００１７】
したがって、本発明の対象は、
−化学的に改質されていない米ぬかワックス０．５〜３０重量％、
−マクロおよびマイクロクリスタリンパラフィンおよびフィッシャー−トロプシュパラフィンの群から選択されるパラフィンワックス０．５〜３０重量％、
−任意選択的に、ポリエチレンワックス多くとも１０重量％まで、
−任意選択的に、天然のまたは化学的に改質された植物ワックス多くとも１０重量％まで、ならびに
−補充の有機溶剤１００重量％まで
を含有する、高い光沢能（Ｇｌａｎｚｇａｂｅｎ）および僅かな蒸発損失（高い保持値（Ｒｅｔｅｎｔｉｏｎｓｗｅｒｔｅｎ））を有するペースト状調製物である。
【００１８】
本発明のさらなる対象は、このようなペースト状調製物の製法、ならびに床手入れおよび車体および皮の手入れのためのその使用である。
【課題を解決するための手段】
【００１９】
ライスワックスは、生米（ｏｒｙｚａ  ｓａｔｉｖａ）を加工する際に副産物として生じる。熟した稲を脱穀する際に粒に付随するもみ殻を除去し、さらにもみ殻成分を米粉中の他の汚れと共に分離した後に、米粒は、なおも胚を含有し、かついわゆるシルバースキンで取り巻かれている。胚およびシルバースキンを、さらなる加工段階で研磨により除去し、研磨された米と並んで米ぬかが産出する。この米ぬかは、主たる部分が脂肪性油からなり、より少ないパーセンテージがワックス状成分からなる脂質分を有する。ワックス状成分は、圧搾または溶剤抽出により米ぬかから得られた油中に存在し、この油からワックス状成分は、その低温での難溶性に基づき、例えば凍結（Ａｕｓｆｒｉｅｒｅｎ）により単離される。ライスワックスは、主に、長鎖飽和直鎖脂肪酸と長鎖直鎖脂肪族アルコールとのエステルからなる。酸成分ではＣ２２およびＣ２４の鎖長を有するベヘン酸およびリグノセリン酸が、そしてアルコール成分ではＣ３０、Ｃ３２およびＣ４０の鎖長が、優勢である。
【００２０】
本発明による意味でのライスワックスとして、米ぬかから任意の分離法により得られたワックス状成分を使用することができる。その際、公知の方法で、例えば凍結または抽出により米ぬか油から単離したワックス成分が好ましい。このワックス成分は、そのものとして、または例えば漂白土（Ｂｌｅｉｃｈｅｒｄｅｎ）および／もしくは活性炭での処理による機械的もしくは物理的精製後にならびに／または過酸化水素を用いる漂白後に、ペーストを製造するために使用することができる。また、上記加工工程のそれぞれに付加して公知の方法による分別を行うこと、および得られた画分からの選択物（Ａｕｓｗａｈｌ）を本発明による方法でさらに加工することができる。分別方法として、例えば有機溶剤、例えばエタノールイソ−プロパノール、アセトン、脂肪族鎖式または脂環式炭化水素、例えばヘキサンもしくはシクロヘキサンまたはこれらの混合物を用いる抽出分離が挙げられ、その際、出発ワックスを、例えば２５０ｂａｒより上および下の流動硬度（Ｆｌｉｅｓｓｈａｅｒｔｅ）を有するような軟質ワックス成分と硬質ワックス成分にほぼ分離することができる。流動硬度の算定を、ドイツ脂質科学会の「標準法」Ｍ−ＩＶ２（７５）またはＭ−ＩＩＩ  １３（７５）に従って行う。
【００２１】
本発明による適するライスワックスは、ＤＩＮ５３４０２により算定された酸価３〜２０ｍｇ  ＫＯＨ／ｇ、ＤＩＮ５３４０１により算定された鹸化価５０〜１３０ｍｇ  ＫＯＨ／ｇ、ＤＩＮ５１８０１−２による滴点７０〜８７℃、ＤＩＮ５１５６２により９０℃で回転粘度計を用いて算定された溶融粘度５〜３０ｍＰａ．ｓおよび流動硬度１５０〜４００ｂａｒを有する。
【００２２】
本発明によれば、ライスワックスは化学的に改質されていない。化学的改質とは、ここでは、例えばクロム硫酸での酸化の場合に起きるような、例えば広範囲な鹸化またはその他の化学的変換の意味で天然ワックスの化学構造を根本的に変える措置であると理解される。これに対して、本発明の意味では、過酸化水素での漂白はワックスの化学的改質を意味せず、それというのもここでは変色した汚れおよび副成分を取り除くにすぎず、本来のワックス構造を変えないからである。
【００２３】
ライスワックスは、ペースト状調製物中に、０．５〜３０％、好ましくは３〜２０％、特に好ましくは５〜１５％の重量割合で含有されている。
【００２４】
本発明により使用可能なパラフィンワックスは、化石系原油の後処理から得られるマクロもしくはマイクロクリスタリンパラフィンまたはフィッシャー−トロプシュ法パラフィンである。マクロクリスタリンパラフィンは、原油の真空蒸留−留分から得られる。マクロクリスタリンパラフィンは、主にｎ−パラフィンからなる。マイクロクリスタリンパラフィンは、真空蒸留の残分およびパラフィン性原油の堆積物に由来する。マイクロクリスタリンパラフィンは、ｎ−およびイソ−パラフィンの他に高い割合のナフテン系炭化水素成分を含む。マクロおよびマイクロクリスタリンパラフィンワックスの入手および特性に対する報告ならびにこれらに関する例は、Ｕｌｌｍａｎｎ’ｓ  Ｅｎｃｙｃｌｏｐｅｄｉａ  ｏｆ  Ｉｎｄｕｓｔｒｉａｌ  Ｃｈｅｍｉｓｔｒｙ、第５版、Ａ  ２８巻、Ｗｅｉｎｈｅｉｍ  １９９６年、第４．２および４．３章（非特許文献４）に見出される。
【００２５】
フィッシャー−トロプシュパラフィンは、合成ガスから、触媒作用により製造される。フィッシャー−トロプシュパラフィンは、構造的にポリエチレンワックスに似ているが、より低い平均分子量、より狭い分子量分布および低い溶融粘度の点でポリエチレンワックスとは異なっている（これについて、Ｕｌｌｍａｎｎ’ｓ  Ｅｎｃｙｃｌｏｐｅｄｉａ  ｏｆ  Ｉｎｄｕｓｔｒｉａｌ  Ｃｈｅｍｉｓｔｒｙ、第５版、Ａ２８巻、Ｗｅｉｎｈｅｉｍ  １９９６年、第５章（非特許文献５）参照）。
【００２６】
パラフィン−および／またはフィッシャー−トロプシュワックスは、本発明によるペースト状調製物中に、０．５〜３０％、好ましくは３〜２０％、特に好ましくは５〜１７％の重量割合で含有されている。
【００２７】
ポリエチレンワックスはエチレン重合により生じるが、エチレン重合は高い圧力および温度での過激な条件下でも、金属含有触媒の使用下に比較的穏やかな圧力−および温度条件下でも行うことができる。金属含有触媒の使用下に比較的穏やかな圧力−および温度条件下で行う場合には、エチレンは純粋な形態で広範囲に直鎖の高結晶性鎖構造へと重合されるか、またはエチレンとより長鎖のオレフィン性モノマーとの共重合により枝分かれししたがってより低結晶性のポリマー構造が得られるかのいずれかである。ポリエチレンワックスを得るためのさらなる方法は、不活性条件下でのポリエチレン−プラスチックの熱分解である。詳細については、Ｕｌｌｍａｎｎ’ｓ  Ｅｎｃｙｃｌｏｐｅｄｉａ  ｏｆ  Ｉｎｄｕｓｔｒｉａｌ  Ｃｈｅｍｉｓｔｒｙ、第５版、Ａ２８巻、Ｗｅｉｎｈｅｉｍ  １９９６年、第６．１．１．章（高圧−ポリエチレンワックス）、第６．１．３．章（Ｚｉｅｇｌｅｒ−Ｎａｔｔａ−重合によるポリオレフィンワックス）および第６．１．４．章（熱分解によるポリオレフィンワックス）（非特許文献６）参照。本発明による調製物は、ポリエチレンワックスを１０重量％まで、好ましくは５重量％まで含有する。
【００２８】
ペースト特性を最適化するために、天然のまたは化学的に改質された形態で付加的に調製物中に含有し得る生物系または化石系植物ワックスとして、例えばカルナウバワックス、カンデリラワックス、カンショろうまたはモンタンワックスが挙げられる。このような成分は、個々にまたは任意の混合物で、合わせて１０重量％まで、好ましくは５重量％までの割合で含有されていてよい。
【００２９】
有機溶剤として、通常液体の炭化水素、例えば芳香性または無香性のベンジン（例えば「白ガソリン」）またはテレピン油を使用する。
【実施例】
【００３０】
酸価をＤＩＮ５３４０２によって、鹸化価をＤＩＮ５３４０１によって、滴点をＤＩＮ５１８０１−２によって、流動硬度をドイツ脂質科学会の「標準法」  Ｍ−ＩＶ２（７５）またはＭ−ＩＩＩ  １３（７５）によって算出した。
【００３１】
ペーストの製造：
ワックス成分を、表２に記載した量（それぞれｇで）に応じてビーカー中へ計り入れ、一緒に溶融した。約１２０℃の熱い溶融物中へ、約４０℃まで予備温度調節した記載量の白ガソリンを撹拌導入した。ワックスが透明に溶けるまで、混合物を撹拌下にさらに加熱した。溶液を、ワックス混合物の溶融物の凝固点より２°上の温度にした（ＤＩＮ  ＩＳＯ  ２２０７により凝固点を算定する）。このように温度調節された溶液を、１０℃まで予備冷却した靴クリーム−金属缶（直径６．２ｃｍ、高さ１．３ｃｍ）に、縁までいっぱいに充填した。充填した缶を冷蔵庫で、１０℃で１５分冷却した。
【００３２】
蒸発損失の算定：
１５分放置した缶を計量し（初期重量Ａ）、２３℃で７日間開いて保管した。引き続き、缶を再び計量した（最終重量Ｅ）。蒸発損失は、注がれた試料中に最初に含まれた溶剤量を基準とし、重量％で示される、Ａ−Ｅの差から計算した。
【００３３】
光沢の算定：
黒色リノリウム上に、寸法５×８ｃｍの５つの長方形区分を印付けし、それぞれの長方形に上記のように製造したペースト各１６ｍｇを指で均等にすり込んだ。２０分の乾燥時間後に、柔らかいブラシで磨いた（２００ブラシストローク）。引き続き、それぞれの区分において光沢測定を実施し（測定装置ＢＹＫ  ｇａｒｄｎｅｒ  ｍｉｃｒｏ  Ｔｒｉｇｌｏｓｓ、測定角度６０°）、５つの測定値からの平均値を求めた。
【００３４】
含油量の算定：
含油量の尺度として、室温での各ライスワックス部分のアセトン可溶性割合を算定した。このために、メスフラスコ５０ｍｌ中の粉砕した粗モンタンワックス２ｇを熱いトルエン１５ｍｌで完全に溶かし、引き続き室温でアセトンを５０ｍｌの印（目盛線）まで充填し、振盪させ、かつ０℃で２時間放置する。その後、場合により新たにアセトン（０℃）を、なくなった溶剤の５０ｍｌの印まで補足し、引き続きこの懸濁液を濾過する。双方の画分を濃縮し、乾燥させ、計量する。この方法によれば、含油量は、溶けたアセトン−画分からの百分率質量含有量と相関関係にある。
【００３５】
ライスワックス  タイプ１を、イソ−プロパノールを用いて分別することにより、硬質ワックス画分と軟質ワックス画分に分けた。このために、ライスワックス  タイプ１  １００ｇをイソ−プロパノール７００ｇ中に還流（８２℃）下に溶かし、引き続き７０℃まで冷却した。その際生じた懸濁液を、７０℃で１時間後に濾過する。溶液を濃縮し、濾過ケーキと共に真空乾燥機中で６０℃／５０ｍｂａｒで８時間乾燥させる。硬質ワックス画分（５８．０ｇ、ライスワックス  タイプ５）および軟質ワックス画分（４０．２ｇ、ライスワックス  タイプ６）が得られる（表１参照）。
【００３６】
【表１】
2016514758.tif 000002
【００３７】
溶剤として、白ガソリン（Ｗｈｉｔｅ  Ｓｐｉｒｉｔ）を使用した。
【００３８】
仕入先：
Ｌｉｃｏｗａｘ（登録商標）−タイプ：Ｃｌａｒｉａｎｔ  Ｐｒｏｄｕｋｔｅ（Ｄｅｕｔｓｃｈｌａｎｄ）ＧｍｂＨ
カルナウバＴ４、オゾケライト：Ｔｅｒ  Ｈｅｌｌ＆Ｃｏ．ＧｍｂＨ  ブロックパラフィン５６０３：Ｓａｓｏｌ  Ｗａｘ。
【００３９】
表２の例は、部分合成のモンタンワックスまたはカルナウバワックスを基礎とする実行上通例のペースト処方において、モンタンワックスまたはカルナウバワックスをライスワックスに交換する際に、光沢値（Ｇｌａｎｚｗｅｒｔ）が改善され、しかしながらとりわけ蒸発損失は減少することを示す。
【００４０】
【表２】
2016514758.tif 000003
【国際調査報告】
2016514758.tif 000004
2016514758.tif 000005
2016514758.tif 000006
2016514758.tif 000007